(57)【特許請求の範囲】
【請求項１】
溶媒と、
窒化ホウ素と、
界面活性剤とを含有し、
前記界面活性剤が、アニオン性界面活性剤、カチオン性界面活性剤、非イオン性界面活性剤及び両性界面活性剤のうち、少なくとも非イオン性界面活性剤を含み、
前記非イオン性界面活性剤が、ポリオキシエチレンアルキルエーテルを含むワックスパターン表面処理剤。
【請求項２】
前記窒化ホウ素を０．０２質量％以上２０質量％以下、
前記界面活性剤を０．０１質量％以上８質量％以下含有する請求項１に記載のワックスパターン表面処理剤。
【請求項３】
前記溶媒は、水、エタノール、メタノール、プロパノール、ブタノール、ペンタノール、アセトン、テトラヒドロフラン、メチルエチルケトンから選択された１種類以上を含む請求項１または２に記載のワックスパターン表面処理剤。
【発明の詳細な説明】
【技術分野】
【０００１】
本発明は、ワックスパターン表面処理剤に関する。
【背景技術】
【０００２】
歯の治療等により歯の一部を除去した場合や欠損した場合、歯は除去部や欠損部を自然回復できないため、該除去部や欠損部には歯科用補綴物を配置することが行われる。歯科用補綴物の材料として従来は金属が用いられていたが、審美性の観点から近年はセラミックス製の歯科用補綴物が用いられる場合も増えている。【０００３】
セラミックス製の歯科用補綴物は、例えば、まず形成する歯科用補綴物に対応した形状に成形したワックスパターンを埋没材中に埋没させ、埋没材が硬化した後にワックスパターンを焼却して鋳型を形成する。次いで、セラミックブロックを加熱して形成した鋳型内に押し込みプレス成型することで、所望の形状のセラミックス製の歯科用補綴物を製造することができる。【０００４】
例えば特許文献１には、１つのプレス管路と少なくとも１つの接続管路を介してプレス管路と接続された少なくとも１つの型空洞部を有し、プレス管路内に挿入されたプレス用未加工材を加熱しながらのプレス圧力の付加に際してそのプレス用未加工材の材料物質が型空洞部内に充填され、その結果焼結されたセラミック歯科補綴材が製造される旨開示されている。
【先行技術文献】
【特許文献】
【０００５】
【特許文献１】日本国特開２００９−１１２８１８号公報
【発明の概要】
【発明が解決しようとする課題】
【０００６】
しかしながら、従来セラミックブロックをプレス成型する際に、鋳型で成型されたセラミックス表面に荒れが生じる場合があり、荒れの程度によっては鋳型から取り出した後に研磨等により荒れを除去する必要があった。【０００７】
本発明は上記従来技術が有する問題に鑑みてなされたものであって、本発明の一側面では、セラミックブロックを鋳型で成型する際に、セラミックス表面に荒れが発生することを抑制できるワックスパターン表面処理剤を提供することを目的とする。
【課題を解決するための手段】
【０００８】
本発明の一態様によれば、
溶媒と、
窒化ホウ素と、
界面活性剤とを含有し、
前記界面活性剤が、アニオン性界面活性剤、カチオン性界面活性剤、非イオン性界面活性剤及び両性界面活性剤のうち、少なくとも非イオン性界面活性剤を含み、
前記非イオン性界面活性剤が、ポリオキシエチレンアルキルエーテルを含むワックスパターン表面処理剤を提供する。
【発明の効果】
【０００９】
本発明の一態様によれば、セラミックブロックを鋳型で成型する際に、セラミックス表面に荒れが発生することを抑制できるワックスパターン表面処理剤を提供することができる。
【発明を実施するための形態】
【００１０】
以下、本発明を実施するための形態について説明するが、本発明は、下記の実施形態に制限されることはなく、本発明の範囲を逸脱することなく、下記の実施形態に種々の変形および置換を加えることができる。
（ワックスパターン表面処理剤）
本実施形態ではワックスパターン表面処理剤の一構成例について説明する。
【００１１】
本実施形態のワックスパターン表面処理剤は、溶媒と、窒化ホウ素と、アニオン性界面活性剤、カチオン性界面活性剤、非イオン性界面活性剤、両性界面活性剤から選択された１種類以上の界面活性剤とを含有することができる。
【００１２】
本発明の発明者らはセラミックブロックを鋳型でプレス成型した際に、セラミックス表面に荒れが発生する原因について検討を行ったところ、鋳型と、鋳型に充填したセラミックスとの部分的な焼き付きが原因になっていると推認した。このような焼き付きは鋳型を構成する埋没材の焼成体の表面が、セラミックブロックをプレス成型する際に融解し、セラミックスと反応して生じていると考えられる。
【００１３】
そして、焼き付きの発生を防止する方法として、プレス成型時の温度を下げることも考えられるが、この場合、鋳型内にセラミックスが充填されにくくなり、所望の形状の歯科用補綴物を得ることが困難になり問題があった。
【００１４】
そこで、プレス成型時の温度を低下させることなくセラミックス表面に荒れが発生することを抑制する方法についてさらに検討を行った。そして、形成する歯科用補綴物の形状に対応した形状を有するワックスパターンの表面を表面処理剤で処理し、該ワックスパターンを用いて鋳型を製造することで焼き付きを防止し、得られる歯科用補綴物表面の荒れを抑制できることを見出し本発明を完成させた。
【００１５】
本実施形態のワックスパターン表面処理剤に含まれる各成分について説明する。
【００１６】
まず、溶媒について説明する。
【００１７】
溶媒としては特に限定されるものではなく、その他の成分である窒化ホウ素と、界面活性剤とを分散できる液体であればよい。溶媒としては例えば、水、エタノール、メタノール、プロパノール、ブタノール、ペンタノール、アセトン、テトラヒドロフラン、メチルエチルケトンから選択された１種類以上を含むことが好ましい。
【００１８】
ただし、溶媒はワックスパターン表面処理剤に含まれる窒化ホウ素や、界面活性剤をワックスパターン表面により均一に塗布できるように添加している成分であることから、ワックスパターンの表面に塗布後に容易に蒸発する成分であることが好ましい。また、ワックスパターンとの反応性が低いことが好ましい。
【００１９】
このため、溶媒としてはエタノール、メタノール、プロパノール、ブタノール、ペンタノール、テトラヒドロフラン、メチルエチルケトンから選択された１種類以上を含むことがより好ましい。
【００２０】
次に窒化ホウ素について説明する。
【００２１】
既述のように、歯科用補綴物を製造する際に用いる鋳型は、形成する歯科用補綴物に対応した形状を有するワックスパターンを埋没材中に埋没させ、埋没材が硬化した後にワックスパターンを焼却することで形成できる。なお、上述のように形成時にワックスパターンを焼却することから、鋳型にはワックスパターンに対応した空洞が形成されることになる。
【００２２】
本実施形態のワックスパターン表面処理剤を用いる場合、該ワックスパターン表面処理剤を予めワックスパターンの表面に塗布してから埋没材に埋没させ、上述の場合と同様にして鋳型を形成することができる。そして、本実施形態のワックスパターン表面処理剤に含まれる成分のうち、窒化ホウ素は沸点が高いため、ワックスパターンを焼却する際にも気化することはない。
【００２３】
このため、ワックスパターン表面処理剤に含まれる窒化ホウ素は、鋳型に形成されたワックスパターンに対応した空洞の表面に略均一に分散された状態で残ることになる。そして、該空洞の表面に略均一に分散された窒化ホウ素は、該鋳型にセラミックブロックをプレス成型する際に、鋳型中に導入されたセラミックスが鋳型と焼き付くことを抑制することができる。
【００２４】
窒化ホウ素は粉末状のものを用いることができ、その粒径等は特に限定されるものではない。ただし、ワックスパターン表面処理剤中に分散することができ、ワックスパターン表面に均一に塗布しやすい粒径を有していることが好ましい。このため窒化ホウ素は平均粒径が２０μｍ以下、好ましくは１５μｍ以下であることが好ましい。平均粒径の下限値については特に限定されるものではないが、ワックスパターン表面処理剤を調製する際の取扱い性等の観点から例えば平均粒径が０．０１μｍ以上であることが好ましい。
【００２５】
なお、ここでいう平均粒径とは、レーザー回折・散乱法によって求めた粒度分布における積算値５０％での粒径を意味する。
【００２６】
ワックスパターン表面処理剤中の窒化ホウ素の含有量は限定されず、例えばワックスパターン表面処理剤の塗布時間、塗布量等に応じて、鋳型を形成後セラミックブロックをプレス成型した際にセラミックス表面の荒れを抑制できるように、含有量を選択できる。より確実にセラミックス表面の荒れを抑制する観点から、本実施形態のワックスパターン表面処理剤は、例えば窒化ホウ素を０．０２質量％以上含有することが好ましく、０．１質量％以上含有することがより好ましい。１質量％以上含有することがさらに好ましい。
【００２７】
窒化ホウ素の含有量の上限値についても特に限定されるものではないが、ワックスパターン表面処理剤をワックスパターン表面に塗布する際の取扱い性等を考慮して選択することが好ましい。例えばワックスパターン表面処理剤の窒化ホウ素の含有量は２０質量％以下であることが好ましく、１５質量％以下であることがより好ましい。１０質量％以下であることがさらに好ましい。
【００２８】
次に、アニオン性界面活性剤、カチオン性界面活性剤、非イオン性界面活性剤、両性界面活性剤から選択された１種類以上の界面活性剤について説明する。
【００２９】
界面活性剤を添加することで、本実施形態のワックスパターン表面処理剤中で、窒化ホウ素をより均一に分散させることができ、ワックスパターン表面にワックスパターン表面処理剤を塗布する際に、ワックスパターン表面により均一に窒化ホウ素を塗布できる。そして、より均一に窒化ホウ素が塗布されたワックスパターンを用いて形成した鋳型により歯科用補綴物を製造することでセラミックスと鋳型との焼き付きを特に抑制することができる。
【００３０】
また、界面活性剤はワックスパターンの表面に塗布されることで、ワックスパターンと埋没材との親和性を高めることができる。このため、埋没材中にワックスパターンを埋没させる際に、ワックスパターン以外の部分を埋没材でより確実に満たすことができ、鋳型中に意図しない空隙が形成されることを防ぐことができる。
【００３１】
界面活性剤としては、アニオン性界面活性剤、カチオン性界面活性剤、非イオン性界面活性剤、両性界面活性剤から選択された１種類以上を用いることができる。
【００３２】
アニオン性界面活性剤として具体的には、ステアリン酸ナトリウムやパルミチン酸トリエタノールアミン、ラウリル硫酸ナトリウム等の脂肪酸セッケン、アルキルエーテルカルボン酸及びその塩、アミノ酸と脂肪酸の縮合等のカルボン酸塩、アルキルスルホン酸、アルケンスルホン酸塩、脂肪酸エステルのスルホン酸塩、脂肪酸アミドのスルホン酸塩、アルキルスルホン酸塩とそのホルマリン縮合物のスルホン酸塩、アルキル硫酸エステル塩、第二級高級アルコール硫酸エステル塩、アルキル及びアリルエーテル硫酸エステル塩、脂肪酸エステル硫酸エステル塩、脂肪酸アルキロールアミドの硫酸エステル塩、ポリオキシエチレンアルキル硫酸エステル塩、ロート油等の硫酸エステル塩類、アルキルリン酸塩、エーテルリン酸塩、アルキルアリルエーテルリン酸塩、アミドリン酸塩、Ｎ−アシルアミノ酸系活性剤等が挙げられる。
【００３３】
カチオン性界面活性剤として具体的には、長鎖アルキルトリメチルアンモニウム塩、ジ長鎖アルキルジメチルアンモニウム塩、長鎖アルキルジメチルベンジルアンモニウム塩、ジポリオキシエチレンアルキルメチルアンモニウム塩、ジポリオキシエチレンアルキルエーテルジメチルアンモニウム塩、ポリオキシプロピレンメチルジエチルアンモニウム塩等のアルキル４級アンモニウム塩や芳香族４級アンモニウム塩をはじめ、アルキルピリジニウム塩等のピリジニウム塩、アルキルジヒドロキシエチルイミダゾリン塩等のイミダゾリン塩、Ｎ−アシル塩基性アミノ酸低級アルキルエステル塩、そしてアルキルアミン塩、ポリアミン、アミノアルコール脂肪酸誘導体等のアミン塩等が挙げられる。
【００３４】
非イオン性界面活性剤として具体的には、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレン硬化ヒマシ油脂肪酸エステル、ポリオキシエチレンヒマシ油、ポリオキシエチレン硬化ヒマシ油等のエステル系非イオン性界面活性剤、ポリオキシエチレンアルキルエーテル、ポリオキシエチレンアルキレンアルキルエーテル、ポリオキシプロピレンアルキルエーテル、ポリオキシエチレンアルキルフェニルエーテル、ポリオキシエチレンフィトスタノールエーテル、ポリオキシエチレンフィトステロールエーテル、ポリオキシエチレンコレスタノールエーテル、ポリオキシエチレンコレステリルエーテル等のエーテル系非イオン性界面活性剤、ポリオキシエチレン−ポリオキシプロピレンブロック共重合体等のポリオキシエチレン誘導体、ポリオキシアルキレン変性オルガノポリシロキサン、ポリオキシエチレン−メチルポリシロキサン共重合体、ポリオキシプロピレン−メチルポリシロキサン共重合体、ポリ（オキシエチレン・オキシプロピレン）−メチルポリシロキサン共重合体、ポリオキシアルキレン・アルキル共変性オルガノポリシロキサン等のシロキサン系非イオン性界面活性剤、ポリオキシエチレンアルキルアミン、脂肪酸アルカノールアミド等のアミン系非イオン性界面活性剤、糖エーテル、糖アミド等が挙げられる。
【００３５】
上記非イオン性界面活性剤は一般的に低起泡性であり、ワックスパターン表面処理剤の泡立ちを抑えることができることから他の界面活性剤より好ましく用いることができる。中でも、ポリオキシエチレンアルキルエーテルがワックスパターン表面処理剤の泡立ちを抑える効果が特に高いことから特に好ましく用いることができる。上記ポリオキシエチレンアルキルエーテルとしては、炭素数が１０以上２０以下のアルキル基を有するポリオキシエチレンアルキルエーテル構造からなるものが好ましく、炭素数が１２以上１４以下のアルキル基を有するポリオキシエチレンアルキルエーテル構造からなるものがより好ましい。上記ポリオキシエチレンアルキルエーテル構造におけるアルキル基は、分岐構造を有していることが好ましい。なお、例えば用いるポリオキシエチレンアルキルエーテルのアルキル基部分が、２級アルコールまたは３級アルコールに由来することで分岐構造を有することができる。
【００３６】
上記ポリオキシエチレンアルキルエーテルの市販品の製品名としては、例えば、ＮＩＫＫＯＬ  ＢＴ−５、ＮＩＫＫＯＬ  ＢＴ−７、ＮＩＫＫＯＬ  ＢＴ−９、ＮＩＫＫＯＬ  ＢＴ−１２（以上日光ケミカルズ社製）、ノイゲンＥＴ−６５、ノイゲンＥＴ−９５、ノイゲンＥＴ−１１５、ノイゲンＥＴ−１３５、ノイゲンＥＴ−１６５（以上第一工業製薬社製）、レオコールＳＣ−５０、レオコールＳＣ−７０、レオコールＳＣ−９０、レオコールＳＣ−１２０（以上ライオン・スペシャリティ・ケミカルズ社製）等が挙げられる。
【００３７】
両性界面活性剤として具体的には、アルキルジメチルアミノ酢酸ベタイン、脂肪酸アミドプロピルジメチルアミノ酢酸ベタイン、アルキルジヒドロキシエチルアミノ酢酸ベタイン等のカルボベタイン型両性界面活性剤、アルキルスルホベタイン等のスルホベタイン型両性界面活性剤、Ｎ−脂肪酸アシル−Ｎ−カルボキシメチル−Ｎ−ヒドロキシエチルエチレンジアミン塩、Ｎ−脂肪酸アシル−Ｎ−カルボキシメトキシエチル−Ｎ−カルボキシメチルエチレンジアミン二塩等のアミドアミン型（イミダゾリン型）両性界面活性剤、Ｎ−［３−アルキルオキシ−２−ヒドロキシプロピル］アルギニン塩等のアミノ酸型両性界面活性剤、アルキルイミノジカルボン酸塩型両性界面活性剤等が挙げられる。
【００３８】
界面活性剤は１種類のみでもよく、２種類以上を併用して用いることもできる。
【００３９】
界面活性剤の含有量は特に限定されるものではなく任意に選択することができる。ただし、上述の窒化ホウ素のワックスパターン表面処理剤中での分散性や、ワックスパターンと埋没材との親和性を十分に高めるため、ワックスパターン表面処理剤は界面活性剤を０．０１質量％以上含有することが好ましく、０．１質量％以上含有することがより好ましい。
【００４０】
界面活性剤の含有量の上限値についても特に限定されるものではないが、例えば８質量％以下であることが好ましく、４質量％以下であることがより好ましい。これは、８質量％よりも多く添加しても効果に大きな影響はないためである。
【００４１】
なお、本実施形態のワックスパターン表面処理剤が含有する成分は、上述の成分のみに限定されるものではなく、必要に応じて任意の成分を添加することができる。具体的には例えば被膜形成材として、形成時の熱で反応しないシリカ、ジルコニア粒子を配合したり、ワックスパターンへの湿潤剤としてエチレングリコール，ジエチレングリコール，ブタンジオール，グリセロール等を添加したり、粘度調整のため水溶性高分子等を添加、含有することもできる。
【００４２】
本実施形態のワックスパターン表面処理剤の調製方法は特に限定されるものではなく、例えば上述の各成分、及び所望により任意の成分を混合することにより調製することができる。
【００４３】
以上に説明した本実施形態のワックスパターン表面処理剤をワックスパターンの表面に塗布後、該ワックスパターンを用いて作製した鋳型を用いてセラミックス製の歯科用補綴物を作製することで歯科用補綴物の表面に荒れが生じることを抑制できる。
【００４４】
なお、本実施形態のワックスパターン表面処理剤は、セラミックス製の歯科用補綴物を製造する際に特に好適に用いることができるが、ワックスパターンを用いて、歯科用補綴物以外のセラミックス部材を製造する際にも好適に用いることができる。
【実施例】
【００４５】
以下に具体的な実施例、比較例を挙げて説明するが、本発明はこれらの実施例に限定されるものではない。
［実施例１］
（ワックスパターン表面処理剤の調製）
溶媒としてメチルエチルケトンを９８質量部と、窒化ホウ素粉末（平均粒径４μｍ）を２質量部と、アニオン性界面活性剤であるラウリル硫酸ナトリウムを０．２質量部とをミキサーにより混合してワックスパターン表面処理剤を調製した。
（歯科用補綴物の製造）
患者の歯から、シリコーンラバー印象材を用いて歯型を取った。次いで、その歯型に石膏を流し、該石膏模型を形成した。【００４６】
次に、石膏模型上に歯科用ワックス（株式会社ジーシー製  製品名：インレーワックス）を用いて、ワックスパターンを形成した。次いで、直径２．５ｍｍのスプルー線を植立した。【００４７】
そして、ワックスパターン、及びスプルー線をクルシブルフォーマー上に接合した。そして、上述のワックスパターン表面処理剤をワックスパターンの表面、及びスプルー線の表面にスプレーを用いて塗布した（ワックスパターン表面処理剤塗布工程）。【００４８】
次に、ワックスパターン、及びスプルー線を固定したクルシブルフォーマーの土台部の周縁部上に、ワックスパターン、及びスプルー線を囲むように、内部にライナーが形成されたリングを配置した。【００４９】
そして、リングの内部にスラリー状にした埋没材（鋳型材ともいう）を流し込んで、ワックスパターン、及びスプルー線を埋没させた（埋没工程）。【００５０】
この際埋没材としては、リン酸塩系埋没材（株式会社ＧＣｅｕｒｏｐｅ製  製品名：Ｍｕｌｔｉ ｐｒｅｓｓ ｖｅｓｔ）を用いた。【００５１】
埋没材が硬化するまで放置した後、クルシブルフォーマーを取り外し、ワックスパターン１１を含む埋没材を大気雰囲気下、８５０℃で３０分間加熱してワックスパターンを焼却して鋳型を形成した（焼却工程）。【００５２】
焼却工程後、ワックスパターン、及びスプルー線が除去されていることが確認できた。【００５３】
そこで鋳型の湯口部に二ケイ酸リチウムセラミックブロックを配置し、鋳型、及びセラミックブロックを大気雰囲気下、９３０℃で加熱しながら、セラミックブロックをピストンにより加圧することでプレス成型を行った。プレス成型を行うことで、鋳型内のスプルー線部、及び空隙にセラミックスを充填した。【００５４】
冷却後、鋳型からセラミックス成型体を取り出し、スプルー線部を切断することで歯科用補綴物を得た。【００５５】
同様にして上記１個を含めて合計１０個の歯科用補綴物を作製し、ガラスビーズによるサンドブラストを圧力０．４ＭＰaにて実施して表面の付着物を除去した後、目視でその表面に反応層が含まれているかを確認した。なお、係る反応層は埋没材とセラミックスの中間層であり、実施形態で説明した荒れとなる。直径１ｍｍ以上の反応層が含まれている場合には、不合格品として評価し、反応層の直径が１ｍｍ未満の場合は荒れの発生を抑制できているといえるため、合格品とした。【００５６】
本実施例においては、作製した１０個の歯科用補綴物は全て合格品であることが確認できた。
［実施例２〜実施例８］
実施例２〜実施例８においては、ワックスパターン表面処理剤を表１に示した組成となるように調製した点以外は、実施例１と同様にして歯科用補綴物を作製し、評価を行った。結果を表１に示す。【００５７】
なお、ワックスパターン表面処理剤の溶媒として水を用いた実施例３については、ワックスパターンの表面、及びスプルー線の表面にスプレーによりワックスパターン表面処理剤を塗布した後、４５℃に設定した乾燥機で乾燥してから埋没工程を実施した。【００５８】
実施例３、４、６では表１に示した平均粒径が６μｍ、または１２μｍの窒化ホウ素粉末を用いている。【００５９】
また、表１中に挙げた、界面活性剤のポリオキシエチレンアルキルエーテルとしては、含有するアルキル基が、炭素数が１２以上１４以下であり、かつ合成する際の原料として用いた２級アルコールに由来する分岐構造を有するものを用いた。
［比較例１〜比較例３］
比較例１、比較例２においては、ワックスパターン表面処理剤を表に示した組成となるように調製した点以外は、実施例１と同様にして歯科用補綴物を作製し、評価を行った。比較例１の場合には窒化ホウ素を、比較例２の場合には界面活性剤を添加していない。結果を表１に示す。【００６０】
比較例３においては、ワックスパターン表面処理剤塗布工程を実施しなかった点以外は、実施例１と同様にして、歯科用補綴物を作製し、評価を行った。結果を表１に示す。【００６１】
【表１】
0006605119.tif 000002
表１に示した結果によると、実施例１〜実施例４、実施例７、実施例８の比較から各種溶媒、界面活性剤を適用できることが確認できる。また、窒化ホウ素についてもその平均粒径が特に限定されるものではないことも確認できた。【００６２】
ただし、溶媒として水を用いた実施例３では、上述のように、ワックスパターン表面処理剤を塗布後乾燥する必要があり、容易に揮発する成分を溶媒として用いることがより好ましいことを確認できた。【００６３】
また、ワックスパターン表面処理剤を調製した際、実施例１、２、７では多くの泡が生じた為、ワックスパターン表面処理剤にワックスパターン表面処理剤塗布工程を実施する前に泡を除去する必要があった。これに対して、実施例３、４、８においては、泡の発生がほとんど見られなかったため、ワックスパターン表面処理剤を調製後、そのままワックスパターン表面処理剤塗布工程を実施できた。【００６４】
実施例５においては、１０個中８個が合格品であったことから、荒れの発生は十分に抑制できていることが確認できた。ただし、窒化ホウ素粉末の添加量が１５質量部と多かったため、ワックスパターン表面処理剤塗布工程で、実施例１と同様にスプレーによりワックスパターン表面処理剤を塗布しようとすると、ノズルに詰りが生じた。この為、刷毛を用いてワックスパターン表面処理剤の塗布を行った。その結果、実施例１の場合と比較して、ワックスパターン表面処理剤の塗布に長い時間を要した。【００６５】
実施例６においては、１０個中８個が合格品であったことから、荒れの発生は十分に抑制できていることが確認できた。ただし、窒化ホウ素粉末の添加量が０．０２質量部と少なかったので、ワックスパターン表面の一部に十分な量の窒化ホウ素を塗布できない場合が生じ、２個の不合格品が生じたものと考えられる。【００６６】
比較例１、比較例２においては、ワックスパターン表面処理剤を調製する際に窒化ホウ素粉末、または界面活性剤の添加を行わなかった。その結果、窒化ホウ素粉末を添加しなかった比較例１では作製した全ての歯科用補綴物について荒れが確認された。【００６７】
また、界面活性剤を添加しなかった比較例２では、１０個中４個しか合格品が得られなかった。これは、界面活性剤を添加しなかったことから、ワックスパターン表面処理剤中で窒化ホウ素が十分に分散されず、ワックスパターンに窒化ホウ素が偏って塗布された場合があったためと考えられる。【００６８】
比較例３については、ワックスパターン表面処理剤塗布工程を実施しなかったので、作製した全ての歯科用補綴物の表面に荒れが見られた。【００６９】
以上にワックスパターン表面処理剤を、実施形態、実施例等で説明したが、本発明は上記実施形態、実施例等に限定されない。特許請求の範囲に記載された本発明の要旨の範囲内において、種々の変形、変更が可能である。【００７０】
本出願は、２０１６年３月２４日に日本国特許庁に出願された特願２０１６−０６０５２８号に基づく優先権を主張するものであり、特願２０１６−０６０５２８号の全内容を本国際出願に援用する。